АНОД КОНДЕНСАТОРА

x
1. Способ изготовления конденсатора с твердым электролитом с анодом из спеченного тонкодисперсного порошка из NbO, где x=0,5-1,7, путем формования заготовки анода, спекания в корпус анода, формовки и придания катода сформованному корпусу анода, отличающийся тем, что формование заготовки проводят в основном без приложения давления.
x
2. Способ по п.1, отличающийся тем, что формование проводят путем нанесения порошка NbO из суспензии на плоский лист ниобия или тантала и сушки с образованием заготовки.
3. Способ по п.2, причем нанесение осуществляют седиментацией, а уплотнение ультразвуком.
4. Способ по п.1, отличающийся тем, что формование осуществляют посредством нанесения на плоский лист ниобия или тантала пасты с органическим связующим агентом, сушки пасты и удаления связующего агента путем нагрева до температуры в пределах 350-550°С.
5. Способ по п.4, причем пасту наносят методом шаблонной печати.
x
6. Способ по п.4, причем порошок NbO имеет распределение частиц по размеру, где D10=0,5-1,5 мкм, D50=1,5-3 мкм, a D90=7-12 мкм.
-1
-1
-1
7. Способ по п.4, причем вязкость пасты, определенная по кривой текучести в методе сканирования сдвига (вращательный метод) между 10 и 50 с с помощью системы «конус-пластина» с углом 4° и диаметром 20 мм, составляет 80-100 Па·с при 10 c и 3,5-10 Па·с при 50 с.
8. Способ по п.4, причем эластический компонент вязкости в точке текучести составляет 500-15000 Па·с, а вязкий компонент вязкости составляет по меньшей мере 0,5, а максимум 1,5 от эластического компонента вязкости в точке текучести.
9. Способ по п.4, причем эластический компонент вязкости пасты при напряжении сдвига, превышающем таковое в точке текучести по меньшей мере в три раза, снижается по меньшей мере на 50%, а вязкий компонент становится меньше 2500 Па·с.
10. Способ по одному из пп.4-9, причем через 5 с после снижения напряжения сдвига до величины, меньшей трети напряжения сдвига в точке текучести, эластический компонент вязкости доходит до величины 25-90% значения до приложения повышенного напряжения сдвига, а вязкий компонент комплексной вязкости через 5 с после снижения напряжения сдвига превышает эластичный компонент комплексной вязкости по меньшей мере в 1,25 раза, а самое большее в 10 раз.
x
-1
-1
11. Вытянутый плоский корпус анода, причем анод состоит из спеченной губчатой плоской структуры из субоксида ниобия NbO, где 0,5<x<1,7, и имеет соответствующим образом вытянутую плоскую контактную анодную фольгу из ниобия и/или тантала, причем содержание углерода в анодной структуре составляет менее 25 млн, предпочтительно менее 15 млн.
12. Вытянутый плоский корпус анода по п.11, причем средний уклон края анода, нормированный на высоту корпуса анода, находится в пределах от 0,5 до 4,5.
13. Корпус анода по п.11, причем размеры плоского изделия в обоих направлениях составляют 2-8 мм, а толщина (без контактной анодной пленки) от 0,05 до 1 мм.
x
14. Конденсатор с твердым электролитом на основе NbO, у которого удельный ток утечки меньше 0,4 нА/мкКл.